(57)【要約】  本発明の課題は、樹脂製のバックシート等を有する太陽電池モジュールに含まれる有価物をリサイクルするために、太陽電池モジュールから樹脂成分を除去して有価物を効率的かつ簡便に回収する方法を提供することにある。本発明は、樹脂製のバックシートおよび封止用樹脂層を有する太陽電池モジュール（Ｘ）を、耐熱性の多孔質成形体（Ａ）の上に前記バックシート面を下側にして積載する積載工程と、酸化性雰囲気下の加熱炉内で、前記太陽電池モジュール（Ｘ）と前記多孔質成形体（Ａ）を含む積載物を加熱して樹脂成分を溶融した後、燃焼させる加熱工程とを含むことを特徴とする太陽電池モジュールから有価物を回収する方法に関する。
2020031661.tif 000002
【特許請求の範囲】
【請求項１】
樹脂製のバックシートおよび封止用樹脂層を有する太陽電池モジュール（Ｘ）を、耐熱性の多孔質成形体（Ａ）の上に前記バックシート面を下側にして積載する積載工程と、
酸化性雰囲気下の加熱炉内で、前記太陽電池モジュール（Ｘ）と前記多孔質成形体（Ａ）を含む積載物を加熱して樹脂成分を溶融した後、燃焼させる加熱工程と
を含むことを特徴とする太陽電池モジュールから有価物を回収する方法。
【請求項２】
前記加熱炉内に、遷移金属酸化物を担持させた耐熱性材料（Ｂ）を配置する請求項１に記載の方法。
【請求項３】
前記耐熱性材料（Ｂ）が多孔質成形体である請求項２に記載の方法。
【請求項４】
前記太陽電池モジュール（Ｘ）を積載した前記多孔質成形体（Ａ）が、前記耐熱性材料（Ｂ）の上に積載されている請求項２または３に記載の方法。
【請求項５】
前記バックシートを構成する樹脂の少なくとも一部が、芳香族系樹脂である請求項１〜４のいずれか一項に記載の方法。
【請求項６】
前記遷移金属酸化物が、第一遷移元素〜第三遷移元素の酸化物である請求項２〜４のいずれか一項に記載の方法。
【請求項７】
前記有価物が、ガラス、セル、銀およびアルミ枠からなる群より選ばれる少なくとも１種である請求項１〜６のいずれか一項に記載の方法。
【発明の詳細な説明】
【技術分野】
【０００１】
本発明は、太陽電池モジュールからバックシートおよび封止用樹脂層等の樹脂成分を除去し、ガラス、セル、銀およびアルミ枠等に分離して有価物を回収する方法に関する。
【背景技術】
【０００２】
低炭素社会の実現に向け、太陽光発電を始めとした再生可能エネルギーの活用によるＣＯ2削減の加速化が進行しようとしている。太陽光発電の導入が大幅に進む一方で、太陽電池モジュールの廃棄時におけるリサイクルの課題が指摘されている。【０００３】
一般的な太陽電池モジュールの構造は、表面が強化ガラス、内側に封止用樹脂層、裏面がバックシートの３層になっている。封止用樹脂層には、太陽電池セル同士をつなぐ電線（インタコネクタ）が配線されている。封止用樹脂は、透明性、柔軟性、接着性、引張強度、および耐候性などが要求され、エチレン酢酸ビニル共重合体（以下「ＥＶＡ」と略す）が一般的に用いられており、加熱および加圧することで強化ガラス、セルおよびバックシートを接着させる役割を果たしている。この太陽電池モジュールを酸化性雰囲気下で電気炉等により加熱していくと、８０〜１２０℃でＥＶＡが溶融し、３５０℃付近でＥＶＡの脱酢酸反応が起こり、４５０℃付近で主鎖であるポリエチレン部分の熱分解反応が急激に起こる。このように熱分解させて、太陽電池モジュールをリサイクルする技術が開示されている（特許文献１、２参照）。【０００４】
しかし、４５０℃付近の熱分解反応は爆発的に起こるので、１ｍ×２ｍ程度の大きさの太陽電池モジュールを熱分解することは、火災の原因にもなり、大規模化には不向きであった。この技術課題を解決するために、太陽電池パネルを１００〜２００℃に加熱する予備加熱工程と、前記太陽電池パネルを、過熱蒸気を用いて前記予備加熱工程よりも高温に加熱することで樹脂材料を除去し、前記ガラス板から前記太陽電池セルおよび前記配線部材を落下させて分離する本加熱工程とを備えることが提案されている（特許文献３参照）。【０００５】
また、炉内の酸素濃度を１．０体積％以上３．０体積％以下に保持した連続式熱処理炉に搬送し、３００〜４００℃に設定された予備加熱分解部にてＥＶＡ分解ガスの一種である酢酸ガスを放出除去し、続いて４００〜５５０℃に設定された熱処理部にて酢酸以外のＥＶＡ分解ガスを脱離させて前記太陽電池素子からＥＶＡ封止材を除去して、セル部とガラス基板を分離する工程を含む太陽電池素子構成材料の回収方法が開示されている（特許文献４参照）。【０００６】
さらに、太陽電池モジュールを、酸化物半導体を担持した通気性を有する支持体の上に受光面を上にして載せることにより、前記太陽電池モジュールのバックシートに酸化物半導体を接触させ、酸素存在下において、前記酸化物半導体が真性電気伝導領域となる温度で前記被処理物を加熱することにより、前記被処理物中のポリマーを分解除去し、解体物から有価物を回収する方法（特許文献５参照）、および太陽電池パネルを、前記太陽電池パネルの外枠がついたままの状態で、前記太陽電池パネルのバックシートに酸化物半導体を接触させ、酸素存在下において、前記酸化物半導体が真性電気伝導領域となる温度で前記被処理物を加熱することにより、前記被処理物中のポリマーを分解除去し、解体物から有価物を回収する方法（特許文献６参照）が提案されている。
【先行技術文献】
【特許文献】
【０００７】
【特許文献１】特開平１１−１６５１５０号公報
【特許文献２】特開２００７−５９７９３号公報
【特許文献３】特開２０１４−２４０３７号公報
【特許文献４】特開２０１４−１０８３７５号公報
【特許文献５】特開２０１６−９３８０４号公報
【特許文献６】特開２０１６−１９０１７７号公報
【非特許文献】
【０００８】
【非特許文献１】高分子論文集、Ｖｏｌ．６４．Ｎｏ．９（２００７）
【発明の概要】
【発明が解決しようとする課題】
【０００９】
特許文献３および４で提示されている方法では、急激な燃焼反応を起こさせないように酸素濃度を低くさせて２段階でＥＶＡ等の樹脂成分を熱分解させている。しかし、炉内の酸素濃度や温度制御が複雑であり、非常に運転に技術を有するため簡便な方法とはいえない。【００１０】
また、これらの特許が出願された初期の太陽電池のバックシートの材質は、耐候性を有するポリフッ化ビニル（以下「ＰＶＦ」と略す）がほとんどであったが、現在ではより安価なポリエチレンテレフタレート（以下「ＰＥＴ」と略す）が主流となり、ＰＥＴ単層や、ＰＶＦまたはポリフッ化ビニリデン（以下「ＰＶＤＦ」と略す）等のフッ素系樹脂でラミネートしたＰＶＦ／ＰＥＴ、ＰＶＤＦ／ＰＥＴ、ＰＶＦ／ＰＥＴ／ＰＶＦ、ＰＶＤＦ／ＰＥＴ／ＰＶＤＦのような２層または３層のバックシートも多く使用され、ＰＥＴを使用しているバックシートがほとんどを占めている。【００１１】
ＰＶＦやＰＶＤＦのようなフッ素系樹脂は、ＥＶＡと同じような温度で熱分解するため、従来の熱分解方法でも問題はないが、ＰＥＴは２５０℃で溶融し、４００℃付近から熱分解が始まり、ベンゼン環とエステル基を有するため、熱分解反応が多岐にわたる。ベンゼン環同士が複雑に結合した炭化物も副生し、真っ黒な「すす」ができてしまうことがあり、「すす」が付着したガラスは、再利用することが困難である。また、８５０℃で燃焼させた場合であっても、この「すす」の残渣量が９％残るということも報告されている（非特許文献１参照）。【００１２】
したがって、酸素濃度を下げる前記２つの技術では、ＥＶＡは熱分解できたとしてもＰＥＴは完全には熱分解されないため、ＰＥＴ入りバックシートが使用された太陽電池モジュールを加熱処理すると「すす」だらけになってしまうとともに、バックシートに含まれていた酸化チタンや炭酸カルシウム等の無機粉体も残留するため、有価物をリサイクルするにはさらに高度な分離技術が必要となっていた。【００１３】
また、特許文献５および６で提案されている技術では、酸化物半導体をバックシートに接触させる必要があるため、酸化物半導体が熱分解後のセルに混入してしまい、セルから酸化物半導体を分離する工程が必要となる。さらに、バックシートに含まれる酸化チタンや炭酸カルシウム等の充填材が酸化物半導体に付着するため、酸化物半導体を担持した通気性を有する支持体を何度も繰り返し再利用するにはまだ不十分な技術である。【００１４】
以上より、本発明は、樹脂製のバックシート等を有する太陽電池モジュールに含まれる有価物をリサイクルするために、太陽電池モジュールから樹脂成分を除去して有価物を効率的かつ簡便に回収する方法を提供することを課題とする。
【課題を解決するための手段】
【００１５】
本発明者らは前記課題を解決するために鋭意検討を行った。その結果、太陽電池モジュールに含まれるＥＶＡの急激な燃焼を抑えるために、加熱炉内の酸素濃度を下げるのではなく、樹脂成分をゆっくりかつ安定的に燃焼させて除去することで有価物を効率的かつ簡便に回収できることを見出し、本発明を完成するにいたった。【００１６】
すなわち、本発明は、樹脂製のバックシートおよび封止用樹脂層を有する太陽電池モジュール（Ｘ）から有価物を回収する方法であって、耐熱性の多孔質成形体（Ａ）の上に前記バックシート面を下側にして太陽電池モジュール（Ｘ）を積載する積載工程と、酸化性雰囲気下の加熱炉内で、前記太陽電池モジュール（Ｘ）と前記多孔質成形体（Ａ）を含む積載物を加熱して樹脂成分を溶融した後、燃焼させる加熱工程とを含むことを特徴とする方法に関する。
【発明の効果】
【００１７】
本発明では、発火する前に溶融したＥＶＡおよびＰＥＴ等の樹脂成分が耐熱性の多孔質成形体に染み込むことで表面積が広がり、ろうそくの炎のように穏やかに燃焼するため、急激な燃焼反応が起こらず、安定的に燃焼させることができる。従来の技術では、太陽電池モジュールを熱分解すると強化ガラスが破断するが、穏やかな火炎燃焼をさせることにより、強化ガラスにヒビが入ることなく、そのままの状態で回収できる。【００１８】
また、炉内に遷移金属酸化物を担持させた耐熱性材料を配置することにより、ＰＥＴ等の芳香族系樹脂を燃焼させた際の「すす」の発生を抑制することが可能となり、太陽電池モジュールにおいて再利用できる有価物を容易に回収できる。
【図面の簡単な説明】
【００１９】
【図１】本発明の一実施態様を示す模式図。
【図２】太陽電池モジュール（Ｘ）のバックシート面を上側にした状態で、多孔質成形体（Ａ）を上に配置した比較例４の模式図。
【図３】本発明の一態様を示す模式図（アルミ枠なし）。
【図４】本発明の一実施態様を示す写真（燃焼後の太陽電池モジュール）。
【図５】本発明の一実施態様を示す写真（燃焼後の太陽電池モジュール（強化ガラスおよびアルミ枠を除く））。
【図６】本発明の一実施態様を示す写真（燃焼後の強化ガラスおよびアルミ枠）。
【発明を実施するための形態】
【００２０】
以下、本発明を詳細に説明する。
【００２１】
本発明に係る太陽電池モジュールから有価物を回収する方法は、樹脂製のバックシートおよび封止用樹脂層を有する太陽電池モジュール（Ｘ）を、耐熱性の多孔質成形体（Ａ）の上に前記バックシート面を下側にして積載する積載工程と、酸化性雰囲気下の加熱炉内で、前記太陽電池モジュール（Ｘ）と前記多孔質成形体（Ａ）を含む積載物を加熱して樹脂成分を溶融した後、燃焼させる加熱工程とを含むことを特徴とする。また前記有価物は、ガラス、セル、銀およびアルミ枠等からなる群より選ばれる少なくとも１種である。
【００２２】
なお前記銀は、例えば電極等に由来するものである。
【００２３】
＜太陽電池モジュール（Ｘ）＞
本発明に適用できる太陽電池モジュール（Ｘ）は、両面ガラスタイプではない樹脂製のバックシートを有する太陽電池モジュールであれば、すべて利用することができる。具体的には、単結晶シリコン太陽電池、多結晶シリコン太陽電池、アモルファスシリコン太陽電池、ヘテロ接合型太陽電池、ＣＩＳ太陽電池、ＣＩＧＳ太陽電池、ＣｄＴｅ太陽電池等が挙げられる。太陽電池モジュール（Ｘ）のアルミ枠については、アルミ枠の大きさに合わせて多孔質成形体（Ａ）を切断する必要がなく作業が簡便になるという利点から、熱分解前にアルミ枠を外してもよいし、取り外し時にガラスが割れる可能性を低減するために熱分解後に外してもよい。
【００２４】
＜多孔質成形体（Ａ）＞
本発明に適用できる耐熱性の多孔質成形体（Ａ）は、後述する燃焼温度（具体的には４２５℃〜５７５℃程度）で安定であり、多孔構造を有していれば何ら制限なく使用できる。具体的な材料としてはアルミナ、ジルコニア、窒化ケイ素、炭化ケイ素、コーディエライト、フェライト、チタン酸バリウム、チタン酸ジルコン酸鉛、フォルステライト、ジルコン、ムライト、ステアタイト、窒化アルミニウム等の安定かつ一般的なセラミック材料が挙げられる。
【００２５】
多孔質材料の孔径は特に制限はないが、４５０℃付近でＥＶＡおよびＰＥＴ等が溶融したときに染み込みやすい０．１〜５ｍｍ程度が好適である。表面のセル数も特に制限はないが、５〜５０ｐｉｘｅｌ  ｐｅｒ  ｉｎｃｈ（以下「ｐｐｉ」と略す）のものが望ましい。空孔率も何ら制限はないが、５０〜９５％程度のものが望ましい。特に連続気孔の３次元骨格構造のものが好適に使用することができる。
【００２６】
多孔質成形体（Ａ）の形状としても特に制限はないが、太陽電池に使用されている樹脂が落下しないように配置するため、板状のものを好適に使用することができる。また、溶融した樹脂成分が前記多孔質成形体（Ａ）の外部に漏れ出ることによる「すす」の発生を抑制できる観点から、前記多孔質成形体（Ａ）のバックシートを積載する面の大きさ（面積）は、アルミ枠を外していない場合、アルミ枠内に収まる範囲内で可能な限り大きいことが好ましく（図１参照）、太陽電池モジュール（Ｘ）からアルミ枠を外している場合、バックシートの底面積より大きい方が好ましい（図３参照）。
【００２７】
多孔質成形体（Ａ）の厚みについても何ら制限はないが、１０〜６０ｍｍ程度のものが好適である。
【００２８】
上記のような多孔質成形体（Ａ）としては、アルミナ、炭化ケイ素およびコーディエライト製のセラミックフォーム、セラミックフィルターまたはセラミックフォームフィルターと呼ばれる製品が好適である。
【００２９】
前記積載工程において、前記太陽電池モジュール（Ｘ）を、そのバックシート面を下側にして、前記多孔質成形体（Ａ）の上に積載する。バックシート面を下側にすることにより、バックシートおよび封止用樹脂層を構成する樹脂成分が、加熱により溶融し、次いで、重力の作用により多孔質成形体（Ａ）の方向へと流れ出る。
【００３０】
多孔質成形体（Ａ）は、その名のとおり多孔質であることから、流れ落ちてきた樹脂は加熱炉内の雰囲気との接触面積が大きくなる。そのため、さらなる加熱による燃焼の効率が高くなり、「すす」の発生を抑制することができる。
【００３１】
前記燃焼のため、前記加熱工程における加熱炉内の雰囲気は酸化性とする。ここで酸化性雰囲気とは、酸素濃度１５％以上の雰囲気のことである。酸素濃度の上限については特に制限はないが、２５％以下の場合、急激な燃焼を抑制することができるため好ましい。一般的には空気雰囲気でよい。
【００３２】
本発明における燃焼とは、太陽電池モジュール（Ｘ）を構成するバックシートおよび封止用樹脂層等に含まれるＥＶＡおよびＰＥＴ等のような有機物が雰囲気中の酸素と反応する酸化反応のことであり有炎燃焼である。
【００３３】
従って、燃焼温度は、バックシートを構成する樹脂に応じて適宜決定されるものであるが、好ましくは４２５〜５７５℃である。４２５℃以上であれば、ＥＶＡおよびＰＥＴの熱分解温度よりも高くなり有炎燃焼が起きる。また５７５℃以下であれば急激な燃焼を抑制でき、太陽電池モジュール（Ｘ）のガラスが破損することを防ぐことができる。
【００３４】
なお前記溶融は、前記燃焼温度より低い温度で起きはじめる。前記燃焼温度を得るためには、室温から昇温していくことが一般的であり、この昇温過程で溶融温度を得ることができる。前記昇温速度としては、一般的には５℃／ｍｉｎ〜１５０℃／ｍｉｎ、特に２０℃／ｍｉｎ〜１５０℃／ｍｉｎとすればよい。
【００３５】
前記加熱工程における加熱は、排ガスの処理等を考慮して加熱炉内で行うべきである。前記加熱炉としては、前記燃焼温度を得ることができ、かつ多孔質成形体（Ａ）の上に前記バックシート面を下側にして太陽電池モジュール（Ｘ）を積載できるガス炉または電気炉等の加熱炉であれば特に限定されず、公知の加熱炉を使用することができる。
【００３６】
＜耐熱性材料（Ｂ）＞
本発明においては、前記加熱炉内に遷移金属酸化物を担持させた耐熱性材料（Ｂ）を配置することが好ましい。遷移金属酸化物は、酸化状態では酸素を吸着し、燃焼中に生じる一酸化炭素および「すす」を分解する能力を有する。例えば、酸化クロム（III）は、室温では還元状態となり鮮緑色であるが、酸素のある状況下で４００℃以上に加熱すると、酸素を吸着し酸化状態である黒緑色に変色する。この変色した酸化クロム（III）は、一酸化炭素（ＣＯ）を二酸化炭素（ＣＯ2）へ酸化分解できることが知られている。
【００３７】
本発明者等が廃ガス中のＣＯを減らすために、前記多孔質成形体（Ａ）（例えば、セラミックフィルター）と同様の多孔質成形体に酸化クロム（III）をコーティングさせて炉内に配置したところ、排ガス中のＣＯの減少がみられただけでなく、セラミックフィルターに付着する「すす」もほとんど発生しないことを発見した。この現象は、酸化鉄（III）、酸化銅（II）および酸化チタン（IV）等においても同じ現象が起こることがわかった。
【００３８】
以上のことから、バックシートを構成する樹脂の少なくとも一部が、ＰＥＴ等のような芳香族系樹脂（繰り返し単位の一部として芳香族基を有する樹脂）である場合に、「すす」の発生を抑制できる観点から、炉内に前記遷移金属酸化物を存在させておくことが好適である。
【００３９】
前記遷移金属酸化物としては、例えば、スカンジウム、チタン、バナジウム、クロム、マンガン、鉄、コバルト、ニッケル、銅、亜鉛、イットリウム、ジルコニウム、ニオブ、モリブデン、テクネチウム、ルテニウム、ロジウム、パラジウム、銀、カドミウム、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、ルテチウム、ハフニウム、タンタル、タングステン、レニウム、オスミウム、イリジウム、白金、金、水銀の酸化物を何ら制限なく使用することができる。
【００４０】
これらの中でも好ましくはスカンジウム、チタン、バナジウム、クロム、マンガン、鉄、コバルト、ニッケル、銅の第一遷移元素の酸化物、イットリウム、ジルコニウム、ニオブ、モリブデン、テクネチウム、ルテニウム、ロジウム、パラジウム、銀の第二遷移元素の酸化物、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、ルテチウム、ハフニウム、タンタル、タングステン、レニウム、オスミウム、イリジウム、白金、金の第三遷移元素の酸化物が挙げられ、より好ましくはルチル型またはアナターゼ型の酸化チタン（IV）、酸化クロム（III）、酸化鉄（III）および酸化銅（II）等の遷移金属酸化物が好適に利用できる。これらは複合酸化物の状態であってもよい。
【００４１】
前記遷移金属酸化物は、接触面積を大きくするため、耐熱性材料（Ｂ）に担持させて炉内に存在させておくことが好適である。当該耐熱性材料（Ｂ）としては、前記多孔質成形体（Ａ）と同じく樹脂成分の燃焼温度で安定であればよく、同様の材質のものが挙げられる。耐熱性材料（Ｂ）の形状は特に限定されず、いわゆる触媒の担体とできるものであれば特に限定はされないが、ＣＯや「すす」との接触面積を増やすために多孔質材料であることが好ましく、前記太陽電池モジュール（Ｘ）を積層する多孔質成形体（Ａ）と同様の多孔質成形体であることがより好ましい。
【００４２】
本発明で用いる遷移金属酸化物を耐熱性材料に担持させる方法は、公知の技術が何ら制限なく用いることができる。具体的には、遷移金属酸化物を含む溶液に耐熱性材料をディップコーティング、ウォッシュコーティング、スプレーコーティングまたはスピンコーティングなどを用いて含浸担持させる方法が一般的である。その後、溶液の沸点以上まで加温することにより溶液を除去する方法が最も簡単である。また、遷移金属酸化物を溶融させたものを耐熱性材料に噴射させる溶射技術を利用してもよい。
【００４３】
≪耐熱性材料（Ｂ）を配置する態様≫
本発明において、前記遷移金属酸化物を担持させた耐熱性材料（Ｂ）の配置する態様は特に限定されず、以下のような態様が挙げられる。
【００４４】
第一の態様としては、遷移金属酸化物を担持させた耐熱性材料（Ｂ）を、太陽電池モジュール（Ｘ）を積載した多孔質成形体（Ａ）の近傍に配置することである。このとき遷移金属酸化物と、多孔質成形体（Ａ）において生じたＣＯや「すす」との距離が近くなるため、効率よくＣＯや「すす」を分解できる。この場合には、遷移金属酸化物を担持させた耐熱性材料（Ｂ）も多孔質成形体とし、多孔質成形体（Ａ）および耐熱性材料（Ｂ）を積載する態様とすることが、簡単に設置できる点で好ましい。
【００４５】
第二の態様としては、遷移金属酸化物を担持させた耐熱性材料（Ｂ）を、加熱炉内の内壁沿いに配置する方法である。この場合にも、遷移金属酸化物を担持させた耐熱性材料（Ｂ）も多孔質成形体とした方が接触面積を増やせる点で好ましい。
【００４６】
第三の態様としては、遷移金属酸化物を担持させた耐熱性材料（Ｂ）を、太陽電池モジュール（Ｘ）を積載した多孔質成形体（Ａ）の近傍および加熱炉内の内壁沿いに配置する方法である。この場合にも、遷移金属酸化物を担持させた耐熱性材料（Ｂ）も多孔質成形体とした方が接触面積を増やせる点で好ましい。
【００４７】
なお、遷移金属酸化物を担持させた耐熱性材料（Ｂ）を、太陽電池モジュール（Ｘ）に直接接触させないような態様とすることが好ましく、特に太陽電池モジュール（Ｘ）よりも下側に配置して直接接触させないような態様とすることがより好ましい。なぜならば、太陽電池モジュール（Ｘ）のバックシートなどに含まれる充填材等の非燃焼性成分による耐熱性材料（Ｂ）への汚染を生じにくくさせ、遷移金属酸化物を担持させた耐熱性材料（Ｂ）を繰り返し使用する際に、再生処理等をする必要が無くなるためである。
【００４８】
前記耐熱性材料（Ｂ）の形状としては、多孔質成形体（Ａ）を積載する場合は板状のものを好適に使用することができる。また、溶融後の樹脂成分が外部に漏れ出ることで発生する「すす」を抑制できる観点から、前記多孔質成形体（Ａ）の底面積より、耐熱性材料（Ｂ）の積載面は大きいものであると好ましい。前記耐熱性材料（Ｂ）の厚みとしては、１０〜６０ｍｍ程度のものが好適である。
【実施例】
【００４９】
以下、本発明の回収方法の実施形態について実施例を参照に説明するが、本発明は以下の実施形態等に限定されるものではなく、本発明の要旨を逸脱しない範囲において任意に変更して実施できる。【００５０】
なお、本発明で用いた棚板は、耐熱性を有しており、積載された太陽電池モジュール（Ｘ）、多孔質成形体（Ａ）および耐熱性材料（Ｂ）を加熱することができる態様であればよく、例えば、セラミック製棚板および金網が挙げられる。【００５１】
［実施例１］
太陽電池モジュール（Ｘ）としては、アルミ枠がついたＳＵＮＹＯ製多結晶シリコン太陽電池「ＰＯＲＴＡＢＬＥ  ＳＯＬＡＲ  ＣＨＡＲＧＩＮＧＫＩＴ  ＭＯＤＥＬ：ＳＹ−Ｍ５Ｗ」（２９０ｍｍ×１８８ｍｍ）を用いて実験を行った。バックシートに付いている電極は、加熱燃焼実験の前にマイナスドライバーとハンマーを用いてガラスが傷つかないように取り除いた。なお、この太陽電池モジュール（Ｘ）のバックシートは、厚み２７０μｍの３層構造をしており、構成成分の９０質量％がＰＥＴであった。【００５２】
多孔質成形体（Ａ）としてのセラミックフィルターは、聖泉フィルター製  ＦＣＦ−２（炭化ケイ素製）１０ｐｐｉ  ２００ｍｍ×２００ｍｍ×２７．５ｍｍｔ（空孔率８７％）を用いた。このセラミックフィルターをウォータージェット加工で（１）１５０ｍｍ×２００ｍｍ×２７．５ｍｍｔと（２）５０ｍｍ×１５０ｍｍ×２７．５ｍｍｔとに切断した。【００５３】
和光１級  酸化クロム（III）（富士フイルム和光純薬株式会社製）を水に懸濁させながら攪拌し、下段で用いる（１）のセラミックフィルター２枚を浸漬させてディップコーティングを行い、４５０℃で乾燥させた。コーティングする前の質量は、３４５ｇと３４８ｇであり、コーティングし、乾燥させた後の質量は４１０ｇと４２１ｇであった。【００５４】
３３０ｍｍ角セラミック製の棚板の上に、この酸化クロム（III）でコーティングしたセラミックフィルター２枚使用して、最下段に３００ｍｍ×２００ｍｍ×２７．５ｍｍｔのセラミックフィルターを設置した。その上の中段に（１）と（２）のセラミックフィルターを使用して２５０ｍｍ×１５０ｍｍ×２７．５ｍｍｔのセラミックフィルターを設置した。さらにその上に、前記太陽電池モジュール（Ｘ）を、バックシートが下側になるように設置した。このとき、中段のセラミックフィルターが太陽電池モジュール（Ｘ）のアルミ枠の内側にすっぽり収まる状態となった（図１参照）。【００５５】
加熱炉としては電気炉を使用した。当該電気炉は、炉長１２．６ｍ、炉内幅３５０ｍｍ、炉内高さ１５０ｍｍのローラーハースキルンを用いた。電気炉内は下側から２００ｌ／ｍｉｎの空気を送り込んだ。昇温温度は４５０℃に設定して、４５０℃になるまで２０分要した。そのまま４５０℃で２０分間保持し、室温になるまで９０分間冷却させた。加熱開始から約３０分後、自然発火が起こり、安定した火炎燃焼が１０分間継続した。熱分解後は、ガラスは割れることなく回収でき、セルおよび無機粉体も回収できた。さらに、耐熱性材料（Ｂ）として用いた最下段のセラミックフィルターに「すす」の付着がみられなかった。【００５６】
［実施例２］
和光１級  酸化鉄（III）（富士フイルム和光純薬株式会社製）を水に懸濁させながら攪拌し、（１）のセラミックフィルター２枚を浸漬させてディップコーティングを行い、４５０℃で乾燥させた。コーティングする前の質量は、３４１ｇと３３８ｇであり、コーティングし、乾燥させた後の質量は３９９ｇと４０２ｇであった。【００５７】
この酸化鉄（III）でコーティングしたセラミックフィルター２枚を、最下段の酸化クロム（III）でコーティングしたセラミックフィルターの代わりに使用した以外は、実施例１と同様にローラーハースキルンで加熱処理した。加熱開始から約３０分後、自然発火が起こり、安定した火炎燃焼が１０分間継続した。熱分解後は、ガラスは割れることなく回収でき、セルおよび無機粉体も回収できた。さらに、耐熱性材料（Ｂ）として用いた最下段のセラミックフィルターに「すす」の付着がみられなかった。【００５８】
［実施例３］
試薬特級  酸化チタン（IV）（富士フイルム和光純薬株式会社製）ルチル型を水に懸濁させながら攪拌し、（１）のセラミックフィルター２枚を浸漬させてディップコーティングを行い、４５０℃で乾燥させた。コーティングする前の質量は、３５１ｇと３５７ｇであり、コーティングし、乾燥させた後の質量は４０７ｇと４１７ｇであった。【００５９】
この酸化チタン（IV）でコーティングしたセラミックフィルター２枚を、最下段の酸化クロム（III）でコーティングしたセラミックフィルターの代わりに使用した以外は、実施例１と同様にローラーハースキルンで加熱処理した。加熱開始から約３０分後、自然発火が起こり、安定した火炎燃焼が１０分間継続した。熱分解後は、ガラスは割れることなく回収でき、セルおよび無機粉体も回収できた。さらに、耐熱性材料（Ｂ）として用いた最下段のセラミックフィルターに「すす」の付着がみられなかった。【００６０】
［実施例４］
化学用  酸化銅（II）（富士フイルム和光純薬株式会社製）を水に懸濁させながら攪拌し、（１）のセラミックフィルター２枚を浸漬させてディップコーティングを行い、４５０℃で乾燥させた。コーティングする前の質量は、３４３ｇと３４９ｇであり、コーティングし、乾燥させた後の質量は４０８ｇと４１２ｇであった。【００６１】
この酸化銅（II）でコーティングしたセラミックフィルター２枚を、最下段の酸化クロム（III）でコーティングしたセラミックフィルターの代わりに使用した以外は、実施例１と同様にローラーハースキルンで加熱処理した。加熱開始から約３０分後、自然発火が起こり、安定した火炎燃焼が１０分間継続した。熱分解後は、ガラスは割れることなく回収でき、セルおよび無機粉体も回収できた。さらに、耐熱性材料（Ｂ）として用いた最下段のセラミックフィルターに「すす」の付着がみられなかった。【００６２】
［実施例５］
（１）のセラミックフィルター２枚を、最下段の酸化クロム（III）でコーティングしたセラミックフィルターの代わりに使用した以外は、実施例１と同様にローラーハースキルンで加熱処理した。４５０℃に到達した後１０分で自然発火が起こり、安定した火炎燃焼が１０分程度継続した。熱分解後は、ガラスは割れることなく回収でき、セルおよび無機粉体も回収できた。ただし、最下段のセラミックフィルターに「すす」の付着がみられた。【００６３】
［実施例６］
太陽電池モジュール（Ｘ）としては、アルミ枠がついたＳＵＮＹＯ製多結晶シリコン太陽電池「ＰＯＲＴＡＢＬＥ  ＳＯＬＡＲ  ＣＨＡＲＧＩＮＧＫＩＴ  ＭＯＤＥＬ：ＳＹ−Ｍ３０Ｗ−１２」（５１０ｍｍ×５１０ｍｍ）を用いて実験を行った。バックシートに付いている電極は、加熱燃焼実験の前にマイナスドライバーとハンマーを用いてガラスが傷つかないように取り除いた。なお、この太陽電池モジュール（Ｘ）のバックシートは、厚み２７０μｍの３層構造をしており、構成成分の９０質量％がＰＥＴであった。【００６４】
多孔質成形体（Ａ）としてのセラミックフィルターは、実施例１と同じものを用いた。複数のセラミックフィルターをウォータージェット加工で切断して（３）６０ｍｍ×２００ｍｍ×２７．５ｍｍｔ、（４）１２０ｍｍ×２００ｍｍ×２７．５ｍｍｔ、（５）６０ｍｍ×６０ｍｍ×２７．５ｍｍｔおよび（６）１２０ｍｍ×１２０ｍｍ×２７．５ｍｍｔを得た。なお、切断前の大きさは（７）２００ｍｍ×２００ｍｍ×２７．５ｍｍｔとする。【００６５】
６００ｍｍ角の鉄製の棚板の上に、（４）および（７）のセラミックフィルターを各４枚ずつ、ならびに（６）のセラミックフィルターを１枚使用して、実施例１と同様に酸化クロムを担持させた５２０ｍｍ×５２０ｍｍ×２７．５ｍｍｔのセラミックフィルターを最下段に設置した。その上の中段に（３）および（７）のセラミックフィルターを各４枚ずつ、ならびに（５）のセラミックフィルターを１枚使用して４６０ｍｍ×４６０ｍｍ×２７．５ｍｍｔのセラミックフィルターを設置した。さらにその上に、前記太陽電池モジュール（Ｘ）をバックシートが下側になるように設置した。このとき、中段のセラミックフィルターが太陽電池モジュール（Ｘ）のアルミ枠の内側にすっぽり収まる状態となった。【００６６】
加熱炉は、炉内幅６５０ｍｍ、奥行６５０ｍｍ、炉内高さ１，０００ｍｍの高速熱風循環炉を用いた。炉内の下側から２６０ｌ／ｍｉｎの都市ガスの燃焼ガスを送り込んだ。温度測定は、中段のセラミックフィルターの上部中心に熱電対式温度計を差し込んで測定を行った。加熱開始から４５０℃になるまで８分かかり、９分後から燃焼反応に伴う発熱が観測され、１１．８分後に最大５５１℃まで上昇した。その後、１８．６分後に４５０℃まで低下した。２０分後に加熱炉を開けて太陽電池モジュール（Ｘ）とセラミックフィルターを積載している棚板を取り出した。熱分解後は、ガラスは割れることなく回収でき、セルおよび無機粉体も回収できた。さらに、耐熱性材料（Ｂ）として用いた最下段のセラミックフィルターに「すす」の付着がみられなかった。なお本実施例の「火炎燃焼」の状態は、用いた加熱炉の構造上、容易に中を確認できないため結果は記載していない。【００６７】
［比較例１］
３３０ｍｍ角セラミック製の棚板の上に、太陽電池モジュール（Ｘ）をバックシートが下側になるように設置し、セラミックフィルターは、全く使用しなかった。それ以外は、実施例１と同様にローラーハースキルンで加熱処理した。加熱開始から約３０分後、自然発火が起こり、黒煙を上げながら、燃焼した。ガラスは割れなかったが、燃え残った樹脂が残り、セルおよび無機粉体が回収できなかった。またセラミック製の棚板に大量の「すす」の付着がみられた。【００６８】
［比較例２］
太陽電池モジュール（Ｘ）のバックシートが上側になるように設置した以外は比較例１と同様にローラーハースキルンで加熱処理した。加熱開始から約３０分後、自然発火が起こり、激しく燃焼した。熱分解後は、ガラスは割れなかったが、セルおよび無機粉体は、「すす」まみれで回収は困難であった。またセラミック製の棚板に大量の「すす」の付着がみられた。【００６９】
［比較例３］
比較例２の太陽電池モジュール（Ｘ）のバックシートの上に（１）と（２）のセラミックフィルターを使用して１５０ｍｍ×２５０ｍｍ×２７．５ｍｍｔのセラミックフィルターを設置した。このとき、セラミックフィルターが太陽電池モジュールのアルミ枠の内側にすっぽり収まる状態となった。これ以外は、比較例２と同様にローラーハースキルンで加熱処理した。加熱開始から約３０分後、自然発火が起こり、激しく燃焼した。熱分解後は、ガラスは割れなかったが、セルおよび無機粉体は、「すす」まみれで回収は困難であった。またセラミックフィルターの上部およびセラミック製の棚板に大量の「すす」の付着がみられた。【００７０】
［比較例４］
和光１級  酸化クロム（III）（富士フイルム和光純薬株式会社製）を水に懸濁させながら攪拌し、（１）のセラミックフィルター２枚を浸漬させてディップコーティングを行い、４５０℃で乾燥させた。コーティングする前の質量は、３３９ｇと３５０ｇであり、コーティングし、乾燥させた後の質量は４００ｇと４１６ｇであった。この酸化クロム（III）でコーティングしたセラミックフィルター２枚を比較例３のセラミックフィルターの上に設置した以外は、比較例３と同様にローラーハースキルンで加熱処理した（図２参照）。加熱開始から約３０分後、自然発火が起こり、激しく燃焼した。熱分解後は、ガラスは割れなかったが、セルおよび無機粉体は、「すす」まみれで回収は困難であった。なおセラミックフィルターおよびセラミック製の棚板には「すす」の付着がみられなかった。【００７１】
［比較例５］
和光１級  酸化クロム（III）（富士フイルム和光純薬株式会社製）を水に懸濁させながら攪拌し、（１）と（２）のセラミックフィルター２枚を浸漬させてディップコーティングを行い、４５０℃で乾燥させた。コーティングする前の質量は、３３９ｇと１１５ｇであり、コーティングし、乾燥させた後の質量は４３０ｇと１５５ｇであった。この酸化クロム（III）でコーティングしたセラミックフィルター２枚を比較例２の太陽電池モジュール（Ｘ）のバックシートの上に設置した。このとき、酸化クロム（III）を担持したセラミックフィルターが太陽電池モジュールのアルミ枠の内側にすっぽり収まる状態となった。さらにその上に、（１）のセラミックフィルターを２枚使用して、３００ｍｍ×２００ｍｍ×２７．５ｍｍｔのセラミックフィルターを設置した。それ以外は、比較例２と同様にローラーハースキルンで加熱処理した。加熱開始から約３０分後、自然発火が起こり、激しく燃焼した。熱分解後は、ガラスは割れなかったが、セルおよび無機粉体は、「すす」まみれで回収は困難であった。なおセラミックフィルターやセラミック製の棚板には「すす」の付着がみられなかった。【００７２】
前記各実施例１〜６および比較例１〜５の結果をまとめて表１に示す。【００７３】
【表１】
2020031661.tif 000003
表中の略号は以下の通りである。
ＣＦ：セラミックフィルター
Ｃｒ2Ｏ3ＣＦ：酸化クロム（III）担持セラミックフィルター
Ｆｅ2Ｏ3ＣＦ：酸化鉄（III）担持セラミックフィルター
ＴｉＯ2ＣＦ：ルチル型またはアナターゼ型の酸化チタン（IV）担持セラミックフィルター
ＣｕＯＣＦ：酸化銅（II）担持セラミックフィルター
太陽電池：バックシート面を下側にした太陽電池モジュール（Ｘ）
太陽電池（反）：バックシートを上側にした太陽電池モジュール（Ｘ）
表中の「すす」における評価基準は下記の通りである。
◎：太陽電池モジュールまたはセラミックフィルターに「すす」がほとんどみられない。
〇：太陽電池モジュール（Ｘ）に「すす」がほとんどみられないが、セラミックフィルターに少し「すす」が付着している。
×：太陽電池モジュール（Ｘ）およびセラミックフィルターに「すす」がかなり付着している。
××：太陽電池モジュール（Ｘ）およびセラミックフィルターに「すす」がかなり付着しており、太陽電池モジュール（Ｘ）のバックシート等の樹脂成分による燃え残りがかなり残った。
【符号の説明】
【００７４】
１：遷移金属酸化物を担持させた多孔質成形体（Ｂ）
２：多孔質成形体（Ａ）
３：バックシート
４：封止用樹脂層（ＥＶＡ）
５：セル
６：強化ガラス
７：太陽電池モジュール（Ｘ）
８：棚板または金網
９：ガス炉または電気炉
【図１】
2020031661.tif 000004
【図２】
2020031661.tif 000005
【図３】
2020031661.tif 000006
【図４】
2020031661.tif 000007
【図５】
2020031661.tif 000008
【図６】
2020031661.tif 000009
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
樹脂製のバックシートおよび封止用樹脂層を有する太陽電池モジュール（Ｘ）を、耐熱性の多孔質成形体（Ａ）の上に前記バックシート面を下側にして積載する積載工程と、
酸化性雰囲気下の加熱炉内で、前記太陽電池モジュール（Ｘ）と前記多孔質成形体（Ａ）を含む積載物を加熱して樹脂成分を溶融した後、燃焼させる加熱工程と
を含み、
前記加熱炉内に、遷移金属酸化物を担持させた耐熱性材料（Ｂ）を配置し、前記太陽電池モジュール（Ｘ）を積載した前記多孔質成形体（Ａ）が、前記耐熱性材料（Ｂ）の上に積載されていることを特徴とする太陽電池モジュールから有価物を回収する方法。
【請求項２】
（削除）
【請求項３】
前記耐熱性材料（Ｂ）が多孔質成形体である請求項１に記載の方法。
【請求項４】
（削除）
【請求項５】
前記バックシートを構成する樹脂の少なくとも一部が、芳香族系樹脂である請求項１または３に記載の方法。
【請求項６】
前記遷移金属酸化物が、第一遷移元素〜第三遷移元素の酸化物である請求項１または３に記載の方法。
【請求項７】
前記有価物が、ガラス、セル、銀およびアルミ枠からなる群より選ばれる少なくとも１種である請求項１、３、５または６に記載の方法。
【国際調査報告】
2020031661.tif 000010
2020031661.tif 000011
2020031661.tif 000012
2020031661.tif 000013